СТАТИСТИЧЕСКИЙ СОПОЛИМЕР ПРОПИЛЕНА С ЭТИЛЕНОМ

1. Композиция статистического сополимера пропилена, содержащая:
(A) 60-85 мас.% сополимера пропилена и от 0,1 до 2 мас.% звеньев, образованных из этилена, и эта фракция обладает значением скорости течения расплава, определенным в соответствии со стандартом ISO 1133 (230°C, 2,16 кг), равным от 60 до 200 г/10 мин; и
(B) 15-40 мас.% сополимера пропилена и от 7 до 17 мас.% звеньев, образованных из этилена,
указанная композиция обладает полным содержанием этилена, составляющим от 3 до 4,5 мас.%, и значением скорости течения расплава, определенным в соответствии со стандартом ISO 1133 (230°C, 2,16 кг), равным от более 60 до 150 г/10 мин, композицию не подвергают какой-либо проводимой после выгрузки из реактора обработке, которая увеличивает скорость течения ее расплава более чем на 5 г/10 мин.
2. Композиция по п. 1, обладающая значением скорости течения расплава, равным от 70 до 130 г/10 мин.
3. Композиция по п. 1 или 2, которая находится в форме порошка.
4. Композиция по п. 1 или 2, в которой фракция (А) содержится в количестве, составляющем 65-83 мас.%, предпочтительно 68-82 мас.%.
5. Композиция по п. 1 или 2, в которой фракция (В) содержится в количестве, составляющем 17-35 мас.%, предпочтительно 18-32 мас.%.
6. Композиция по п. 1 или 2, в которой содержание звеньев, образованных из этилена, во фракции (А) составляет 0,3-1,7 мас.%, предпочтительно 1,0-1,7 мас.%.
7. Композиция по п. 1 или 2, в которой содержание звеньев, образованных из этилена, во фракции (В) составляет 9-16 мас.%, предпочтительно 9-13 мас.%.
8. Композиция по п. 1 или 2, в которой фракция (А) обладает характеристической вязкостью η(А), равной 0,6-1,0 дг/л, предпочтительно 0,7-0,95 дг/л и более предпочтительно 0,75-0,9 дг/л.
9. Композиция по п. 1 или 2, где характеристическая вязкость η композиции равна 0,7-1,0 дг/л, предпочтительно 0,75-0,95 дг/л и более предпочтительно 0,8-0,9 дг/л.
10. Композиция по п. 1 или 2, в которой отношение характеристических вязкостей фракций (А) и (В), η(А)/ηХВ), составляет 0,6-1,25, более предпочтительно 0,65-1,1 и наиболее предпочтительно 0,7-0,9.
11. Композиция по п. 1 или 2, в которой содержание экстрагирующихся гексаном компонентов, определенное по методике FDA, method 177, section 1520, Annex В), с использованием приготовленных из полимера пленок толщиной 100 мкм, составляет менее 5,5 мас.%.
12. Полученное инжекционным формованием изделие, изготовленное из композиции, определенной в любом предыдущем пункте.
13. Способ получения статистического сополимера пропилена, включающий стадии:
(i) проведения сополимеризации пропилена и этилена на первой стадии и получения первого статистического сополимера пропилена, и
(ii) направления первого статистического сополимера пропилена на вторую стадию, необязательно в другой реактор, который не используют на первой стадии, на которой продолжают сополимеризацию и получают второй статистический сополимер пропилена,
где конечный полимер, полученный на второй стадии, до проведения какой-либо последующей обработки обладает СТР, равной 60-150 г/10 мин.
14. Способ по п. 13, в котором сополимеризацию проводят в присутствии каталитической системы, включающей катализатор Циглера-Натта, алкилалюминиевое соединение, использующееся в качестве сокатализатора, и силан, использующийся в качестве внешнего модификатора.
3
4
1
10
15. Способ по п. 14, в котором силан описывается формулой Si(OR)R′ или Si(OR), где R и R′ независимо выбраны из числа C-C-алкильных и циклоалкильных групп.